(57)【要約】【課題】プラスチック基材の表面に多孔質酸化ケイ素薄膜を積層して成り、基材に対する酸化ケイ素薄膜の密着性に優れる酸化ケイ素薄膜積層透明体を提供する。【解決手段】プラスチック基材の表面に屈折率１．１６〜１．４２の酸化ケイ素薄膜を積層して成り、以下に定義する多孔質酸化ケイ素薄膜の密着性が８０％以上である酸化ケイ素薄膜積層透明体。  密着性：ＪＩＳ Ｋ５６００に準拠して、付着テープとしてニチバン（株）製の工業用２４ｍｍセロテープ（登録商標）を用いて、クロスカット法による付着性試験を行い、マス目の合計に対する剥がれなかったマス目の数の割合（膜残存率）を求める。但し、カットの間隔は５ｍｍ、升目の数は２５個とする。【選択図】なし【特許請求の範囲】
【請求項１】
プラスチック基材の表面に屈折率１．１６〜１．４２の多孔質酸化ケイ素薄膜を積層して成り、以下に定義する多孔質酸化ケイ素薄膜の密着性が８０％以上であることを特徴とする酸化ケイ素薄膜積層透明体。
密着性：ＪＩＳ Ｋ５６００に準拠して、付着テープとしてニチバン（株）製の工業用２４ｍｍセロテープ（登録商標）を用いて、クロスカット法による付着性試験を行い、マス目の合計に対する剥がれなかったマス目の数の割合（膜残存率）を求める。但し、カットの間隔は５ｍｍ、升目の数は２５個とする。
【発明の詳細な説明】
【技術分野】
【０００１】
本発明は、酸化ケイ素薄膜積層透明体に関し、詳しくは、プラスチック基材の表面に多孔質酸化ケイ素薄膜を積層して成る酸化ケイ素薄膜積層透明体に関する。
【背景技術】
【０００２】
酸化ケイ素薄膜の形成方法として、例えば、以下の様な、物理蒸着法による方法（通常の真空蒸着、イオンプレーティング、スパッタリング法）と加水分解性シラン化合物を使用する方法が知られている。
【０００３】
芳香族ポリカーボネート樹脂成形体の上に蒸着により反射防止膜（ＳｉＯ２等）である薄膜を形成して成り、膜厚が１〜３００ｎｍであり、以下に定義する密着性が８０％以上である積層膜付成形体（特許文献１）。
密着性：成形板の蒸着面にカッターナイフで１ｍｍ間隔の１００個の碁盤目を作りニチバン製粘着テープ（商品名“セロテープ”）を圧着し、次いで密着したセロファンテープを直角にかつ急激に剥離した際に剥離せずに残った碁盤目の目数の割合（％）。
【０００４】
（１）シリカ微粒子、（２）加水分解性シラン化合物、水、前記ケイ素化合物の加水分解触媒及び溶媒を含有するバインダー液を混合して反応させ前記ケイ素化合物を加水分解し、ついで（３）シラノール基の縮合を促進する硬化触媒を添加して得られる低反射層液を樹脂基材上に被覆し、所定温度で反応硬化させてシリカ微粒子およびバインダーを含有する低反射層を形成させる方法（特許文献２）。
【先行技術文献】
【特許文献】
【０００５】
【特許文献１】特許第４７００３７９号公報
【特許文献２】国際公開第２００４／０７０４３６号パンフレット
【０００６】
酸化ケイ素薄膜の特性はその形成方法により大きく異なり、物理蒸着法により得られる酸化ケイ素薄膜は、緻密であり、屈折率は通常１．４６程度であるのに対し、加水分解性シラン化合物を使用して得られる酸化ケイ素薄膜は、多孔質であり、屈折率は具体的な方法によって異なるが通常１．１６〜１．４２である。
【０００７】
ところで、透明性の高い樹脂の屈折率は通常１．４９〜１．７８であり、従って、その表面に加水分解性シラン化合物を使用して得られる上記特性の酸化ケイ素薄膜を形成するならば、反射防止フィルム、低反射フィルム等の機能性基材して有用である。
【０００８】
しかしながら、樹脂基材表面に加水分解性シラン化合物を使用して酸化ケイ素薄膜を形成した場合は、樹脂基材との密着性が十分ではないという問題がある。実際、前記の提案された方法の場合、碁盤目試験ＪＩＳ  Ｋ５４００に準拠した測定法（ニチバン（株）製のセロハンテープを被膜上に貼り付けた後に、勢い良く引き剥がす方法）の付着性試験の結果は「全面剥離」となっている。
【発明の概要】
【発明が解決しようとする課題】
【０００９】
本発明は、上記実情に鑑みなされたものであり、その目的は、プラスチック基材の表面に多孔質酸化ケイ素薄膜を積層して成り、基材に対する酸化ケイ素薄膜の密着性に優れる酸化ケイ素薄膜積層透明体を提供することにある。
【課題を解決するための手段】
【００１０】
本発明者らは、上記の課題を達成するため、加水分解性シラン化合物を使用して形成される酸化ケイ素薄膜について鋭意検討を重ねた結果、次の様な知見を得た。
【００１１】
すなわち、前記の方法におけるバインダーは、シリカ粒子間に作用して酸化ケイ素薄膜を形成すると共に、基材表面に酸化ケイ素薄膜を接着させる作用を有するが、その作用は、その調製法の違いによって得られる反応組成物の性状によって大きく異なり、理想的なバインダーは、−ＯＨ基を多量に備えた直鎖状構造に富む反応組成物である。そして、斯かる理想的なバインダーを使用するならば、基材に対する酸化ケイ素薄膜の密着性を顕著に改善することが出来る。
【００１２】
本発明は、上記の知見に基づき完成されたものであり、その要旨は、プラスチック基材の表面に屈折率１．１６〜１．４２の多孔質酸化ケイ素薄膜を積層して成り、以下に定義する多孔質酸化ケイ素薄膜の密着性が８０％以上であることを特徴とする酸化ケイ素薄膜積層透明体に存する。
密着性：ＪＩＳ  Ｋ５６００に準拠して、付着テープとしてニチバン（株）製の工業用２４ｍｍセロテープ（登録商標）を用いて、クロスカット法による付着性試験を行い、マス目の合計に対する剥がれなかったマス目の数の割合（膜残存率）を求める。但し、カットの間隔は５ｍｍ、升目の数は２５個とする。
【発明を実施するための形態】
【００１３】
以下、本発明を詳細に説明する。
【００１４】
プラスチック基材としては、フィルム（１００μｍ以下）であってもそれより厚いシートであってもよい。因に、プラスチックスとしては、ポリエチレンテレフタレート（ＰＥＴ）、ポリエチレンナフタレート（ＰＥＮ）、ポリカーボネート（ＰＣ）、ポリイミド（ＰＩ）、ポリメチルメタクリレート（ＰＭＭＡ）、シクロオレフィンポリマー（ＣＯＰ）等が挙げられる。基材の表面は、表面改質処理したものでも、処理してないものでも、どちらにでも適用できる。
【００１５】
屈折率１．１６〜１．４２の多孔質酸化ケイ素薄膜は、加水分解性シラン化合物を使用する方法によってプラスチック基材表面に積層することが出来る。
【００１６】
加水分解性シラン化合物を使用する方法においては、加水分解性シラン化合物を加水分解および縮合反応させて得られる反応組成物より成るバインダー液を使用する。
【００１７】
バインダー液の調製においては、２官能の加水分解性シラン化合物から成り且つその少なくとも５０重量％が多量体である加水分解性シラン化合物を使用し、シリカ粒子の不存在下、加水分解性シラン化合物を溶解した親水性溶媒溶液中に撹拌条件下で酸触媒水溶液を連続的に滴下して前記の反応を行うのが好ましい。
【００１８】
加水分解性シラン化合物は、アルコキシ基、アルコキシアルコキシ基、アシルオキシ基、アリールオキシ基、アミノキシ基、アミド基、ケトオキシム基、イソシアネート基、ハロゲン原子等の加水分解性基を有するシラン化合物である。
【００１９】
上記の中ではアルコキシシラン化合物が好適に使用される。アルコキシ基（−ＯＲ）のアルキル基としては、メチル基、エチル基、プロピル基、ブチル基等の低級アルキル基が例示される。加水分解性基の数により、１〜４官能のものが知られている。
【００２０】
アルコキシシラン化合物の代表例としては、ジメチルジメトキシシラン（ＤＭＤＭＳ）、メチルトリメトキシシラン（ＭＴＭＳ）、テトラメトキシシラン（ＴＭＯＳ）、ジメチルジエトキシシラン（ＤＭＤＥＳ）、メチルトリエトキシシラン（ＭＴＥＳ）、テトラエトキシシラン（ＴＥＯＳ）等が挙げられる。
【００２１】
加水分解性シラン化合物の多量体は上記のような単量体を縮合により多量化重合（オリゴマー化）したものである。この反応においては、先ず、アルコキシ基の加水分解によりシラノール基（−Ｓｉ−ＯＨ）が形成される。同時にアルコール（Ｒ−ＯＨ）が生成する。次いで、シラノール基の（脱水）縮合によりシロキサン結合（−Ｓｉ−Ｏ−Ｓｉ−Ｏ−）が形成され、この縮合を繰り返してシロキサンオリゴマーが形成される。アルコキシシラン化合物の多量体としては、アルコキシ基の加水分解性、縮合性などの面から、Ｒがメチル基であるテトラメトキシシランの多量体またはＲがエチル基であるテトラエトキシシランの多量体が好ましい。
【００２２】
多量体の構造には、直鎖状、分枝状、環状、網目状構造があるが、直鎖状構造を持つものとしてテトラアルコキシシランの多量体を示せば、次の一般式で表される。
［化１］
ＲＯ（Ｓｉ（ＯＲ）２Ｏ）ｎＲ・・・（Ｉ）
【００２３】
一般式中、ｎは多量体の多量化度を表わす。通常入手できる多量体はｎが異なる多量体の組成物であり、従って、分子量分布を有する。なお、多量化度は平均したｎで表される。
【００２４】
テトラアルコキシシラン等の４官能加水分解性シラン化合物またはその多量体の多量化度を「シリカ分」で表すこともある。「シリカ分」とは、その化合物から生成するシリカ（ＳｉＯ２）の質量割合であり、その化合物を安定に加水分解し、焼成して生成するシリカの量を測定することにより得られる。また、「シリカ分」はその化合物の１分子に対して生成するシリカの割合を示すものでもあり、次式で計算される値である。
［数１］
シリカ分（質量部）＝多量化度×ＳｉＯ２の分子量／該化合物の分子量
【００２５】
多量化度ｎは、通常２〜１００、好ましくは２〜７０、更に好ましくは２〜５０である。斯かる多量体は、既に市販されているのでそれを利用するのが簡便である。多量化度ｎが大きくなるに従い、生成するバインダーの分子量が大きくなり、かつ分子量分布が広くなるため、多量化度ｎが１００を超える多量体は不適切である。
【００２６】
加水分解性シラン化合物の多量体の市販品としては、三菱ケミカル社製のＭＫＣシリケートＭＳ５１、ＭＫＣシリケートＭＳ５６、ＭＫＣシリケートＭＳ５７、ＭＫＣシリケートＭＳ５６Ｓ（いずれもテトラメトキシシランの多量体）、コルコート社製のメチルシリケート５１（テトラメトキシシランの多量体）、メチルシリケート５３Ａ、エチルシリケート４０、エチルシリケート４８、多摩化学工業社製のエチルシリケート４０、シリケート４５（いずれもテトラエトキシシランの多量体）等が挙げられる。
【００２７】
２官能の加水分解性シラン化合物中の多量体比率は好ましくは７０重量％以上である。多量体の使用量が少ない場合は、単量体の受ける加水分解および縮合反応により、ＯＨ基が減少することや、反応組成物中に分枝状、環状、網目状構造が増加する。
【００２８】
加水分解および縮合反応は逐次に行われ、その（加熱による）反応過程にシリカ粒子が存在すると反応途中に生成した各成分がシリカ粒子表面に吸着する。この吸着は、バインダー成分ＯＨ基とシリカ粒子ＯＨ基が水素結合や、シロキサン結合が形成された強固な状態であり、バインダーの持つ基材密着性や酸化ケイ素薄膜の強度増加に寄与するＯＨ基が減少することになる。また、シリカ粒子に吸着したバインダー成分が架橋点となり、分岐構造や網目構造を増加させる。これに対して、シリカ粒子の不存在下に調製された反応生成物はＯＨ基を多量に備えた直鎖構造に富んだものとなる。そこで、シリカ粒子の不存在下にバインダー液を調製し、得られたバインダー液とシリカ微粒子とを室温にて混合することにより酸化ケイ素薄膜形成用塗工液を調製する。
【００２９】
前記の反応は、加水分解性シラン化合物を溶解した親水性溶媒溶液中に撹拌条件下で酸触媒水溶液を連続的に滴下して行う。
【００３０】
親水性溶媒としては、加水分解性シラン化合物の多量体を溶解し得る限り、特に制限されないが、一般的には、メタノール、エタノール、プロパノール、ブタノール等のアルコール類、エチルセロソルブ、ブチルセロソルブ、プロピルセロソルブ類などのセロソルブ類、エチレングリコール、プロピレングリコール、ヘキシレングリコールなどのグリコール類が使用される。
【００３１】
親水性溶媒の使用量は、特に制限されないが、バインダー液にシリカ微粒子を混合して調製される酸化ケイ素薄膜形成用塗工液の塗布性を考慮し、加水分解性シラン化合物１００重量部に対する割合として、通常０．１〜１００重量倍、好ましくは１〜１０重量で倍ある。因に、加水分解性シラン化合物の多量体は、前述のように多量化度の異なる成分から成る組成物であり、重合度が高くなるに従い粘度が高くなる。一方、その単量体、例えば、ジメチルジメトキシシランの市販品は、通常９９重量％純度の溶液である。
【００３２】
酸触媒水溶液中の酸濃度は、通常０．１〜０．０００１重量％、好ましくは０．０１〜０．００１重量％の範囲である。酸触媒をこのような低濃度の水溶液として使用するならば、反応系内に多量の水が同伴させられることとなり、その結果、競争反応である縮合反応の反応速度を抑制することが出来る。そのため、傾向としては、加水分解で生じたＯＨ基が適切な速度で消失し、ＯＨ基を多量に備えた直鎖構造に富む反応組成物が得られ易くなる。
【００３３】
酸触媒の使用量は、親水性溶媒溶液中の加水分解性シラン化合物の加水分解性基（代表的にはアルコキシ基）の総量１００モルに対して、通常０．００１〜１０ミリモル、好ましくは０．０１〜１０ミリモルである。
【００３４】
酸触媒水溶液は連続的に滴下されるが、その滴下速度は反応系内の温度が急上昇しないように適宜選択される。酸触媒水溶液の滴下速度は、親水性溶媒溶液１００ｍｌ当たり、通常１〜１０ｍｌ／ｍｉｎ、好ましくは３〜５ｍｌ／ｍｉｎである。滴下された触媒水溶液は撹拌により直ちに均一に拡散され均一な加水分解が行われる。なお、撹拌方法は通常の化学反応で採用されている方法を採用することが出来る。
【００３５】
加水分解性シラン化合物の加水分解および縮合反応は、実際的には、逐次に且つ並行して行われる。ＯＨ基を多量に備えた直鎖構造に富む反応組成物を得るとの観点から、可能な限り加水分解と縮合反応とが各別に行われるように、次の３段階に分けて行う。
【００３６】
（１）加水分解反応工程：
撹拌条件下に親水性溶媒溶液に酸触媒水溶液を滴下することによって行う。反応温度は、通常５〜５０℃、好ましく１０〜４０℃である。反応温度が上記範囲未満では加水分解反応が遅くなり過ぎ、上記範囲超過では縮合反応の回避が困難となる。反応温度の制御は、反応器のジャケットに導通される冷媒の温度・循環量や酸触媒水溶液の滴下速度などによって行われる。親水性溶媒の沸点が低い場合は還流条件下に加水分解反応を行う。反応時間は、通常１〜６０分、好ましくは５〜３０分である。
【００３７】
加水分解反応は発熱反応であり、反応液は通常１〜１５℃温度上昇する。加水分解反応が実質的に完了したことを確認するため、酸触媒水溶液の滴下終了後に反応温度が５〜１０℃低下するまで撹拌を続行するのが好ましい。
【００３８】
（２）縮合反応工程：
前記工程に引き続き、必要に応じて反応温度を高め、撹拌条件下に行う。反応温度は、通常４０〜８０℃、好ましく５０〜６０℃である。反応温度が上記範囲未満では縮合反応が遅くなり過ぎ、上記範囲超過では過剰な縮合反応の回避が困難となる。昇温速度は、通常０．１〜１０℃／分とされる。反応時間は、通常１〜１２０分、好ましくは５〜６０分である。
【００３９】
（３）縮合反応停止工程：
反応液を冷却して縮合反応を停止する。冷却温度は通常１０〜３０℃である。この際、縮合反応組成物の濃度低減のために親水性溶媒を添加する冷却希釈により縮合反応を停止するのが一層効果的である。なお、親水性溶媒は反応溶媒と同一のものが好適であるが、液性調整のため別の親水性溶媒を使用しても良い。
【００４０】
親水性溶媒の添加量は、加水分解性シラン化合物、反応に供した親水性溶媒および酸触媒水溶液の総量に対する親水性溶媒の濃度として表した場合、通常５０〜１５０重量％の範囲である。
【００４１】
前記の冷却希釈による縮合反応停止工程によれば、得られるバインダー液の保存安定性が高くなり、また、各用途の要求に合う濃度に調整し得るバインダー液の調製が可能になる。
【００４２】
前上記の縮合反応工程により、得られる反応組成物の重量平均分子量が決定される。重量平均分子量は、通常１０００〜５０００、好ましくは２０００〜４０００である。斯かる分子量は均多量化度ｎが２〜１００の多量体に相当する。
【００４３】
上記の重量平均分子量は、ゲル浸透クロマトグラフィー（ＧＰＣ）により下記の条件で測定された値である。
【００４４】
［溶媒］          テトラヒドロフラン
［装置名］        ＴＯＳＯＨ  ＨＬＣ−８２２０ＧＰＣ
［カラム］        ＴＯＳＯＨ  ＴＳＫｇｅｌ  Ｓｕｐｅｒ  ＨＭ−Ｎ（２本）とＨＺ１０００（１本）を接続して使用。
［カラム温度］    ４０℃
［試料濃度］      ０．０１質量％
［流速］          ０．６ｍｌ／ｍｉｎ
［較正曲線］      ＰＥＧ（分子量２００００、４０００、１０００、２００の４点３次式近似による較正曲線を使用。
【００４５】
前記の反応組成物より成る酸化ケイ素薄膜形成用バインダー液は、実質的に透明であり、カオリン濁度計を用いて測定した結果濁度は１０以下である。
【００４６】
酸化ケイ素薄膜形成用塗工液は、前記で得られたバインダー液とシリカ微粒子とを混合することにより調製される。
【００４７】
シリカ微粒子としては、特に制限されず、平均粒子径５〜１００ｎｍの球状非凝集シリカ微粒子、平均粒子径が１０〜１００ｎｍの中空状非凝集シリカ微粒子、平均一次粒径が５〜１００ｎｍの鎖状凝集シリカ微粒子の少なくとも一種からなるシリカ微粒子などが挙げられる。これらは、形成される酸化ケイ素薄膜の目的に応じて適宜選択される。
【００４８】
球状非凝集シリカ微粒子の具体例としては、日産化学工業株式会社製の「スノーテックス（登録商標）−Ｏ」、「スノーテックス（登録商標）−Ｏ−４０」、「スノーテックス（登録商標）−ＯＬ」、扶桑化学工業製の「クォートロン（登録商標）−ＰＬ−１」、「クォートロン（登録商標）−ＰＬ−３」、「クォートロン（登録商標）−ＰＬ−７」等が挙げられる。
【００４９】
鎖状凝集シリカ微粒子の具体例としては、日産化学工業株式会社製の「スノーテックス（登録商標）−ＯＵＰ」（平均長さ：４０〜１００ｎｍ）、「スノーテックス（登録商標）−ＵＰ」（平均長さ：４０〜１００ｎｍ）、「スノーテックス（登録商標）ＰＳ−Ｍ」（平均長さ：８０〜１５０ｎｍ）、「スノーテックス（登録商標）ＰＳ−ＭＯ」（平均長さ：８０〜１５０ｎｍ）、「スノーテックス（登録商標）ＰＳ−Ｓ」（平均長さ：８０〜１２０ｎｍ）、「スノーテックス（登録商標）ＰＳ−ＳＯ」（平均長さ：８０〜１２０ｎｍ）、「ＩＰＡ−ＳＴ−ＵＰ」（平均長さ：４０〜１００ｎｍ）、日本国触媒化成工業株式会社製の「ファインカタロイドＦ−１２０」等が挙げられる。
【００５０】
酸化ケイ素薄膜形成用塗工液は、基材に塗布する際の塗工性、塗膜の膜厚や平滑性などを考慮して、適切な濃度に調製される。濃度調整は前述の親水性溶媒の添加により行われるが、この濃度調整はシリカ微粒子を混合する前に行うことも後に行うこともできる。
【００５１】
酸化ケイ素薄膜は、塗工液の塗布後に乾燥と硬化を行うことによって形成される。
【００５２】
塗工液の塗布は、特に制限されず、ディップコート法、スピンコート法、ダイコート法、スプレーコート法、グラビアコート法、ロールコート法、カーテンコート法、スクリーン印刷法、インクジェット印刷法を挙げることができる。
【００５３】
塗布膜厚は形成される酸化ケイ素薄膜の目的に応じて適宜選択される。通常５０〜５０００ｎｍである。
【００５４】
上記の乾燥は溶媒を除去するために行われ、乾燥温度は通常５０〜８０℃であり、熱風乾燥機などが好適に使用される。乾燥時間は通常１〜１０分、好ましくは１〜５分である。
【００５５】
上記の硬化処理は、主としてバインダー液に含まれるシラノール基（Ｓｉ−ＯＨ）と基材表面のヒドロキシル基やカルボキシル基などの酸素含有官能基を結合させるために行われ、これにより酸化ケイ素薄膜が形成される。
【００５６】
上記の硬化処理としては酸素の存在下に紫外線を照射して行う方法が推奨される。紫外線には、近紫外線（ｎｅａｒ  ＵＶ、波長２００〜３８０ｎｍ）、遠紫外線（波長１０〜２００ｎｍ）及び極端紫外線（ｅｘｔｒｅｍｅ  ＵＶ、波長１〜１０ｎｍ）が含まれるが、通常は遠紫外線が有効である。紫外線の線源としては、例えば、低圧水銀ランプ、高圧水銀ランプ、エキシマ紫外線（エキシマＵＶ）ランプ、ハライドランプ、レーザー等が挙げられる。紫外線の照射時間は通常１秒〜３分である。
【００５７】
基材としてプラスチックス基材を使用し、酸素の存在下に紫外線を照射して行う硬化処理の場合、基材密着性が顕著に改良された酸化ケイ素薄膜が形成される。その理由は次のように推定される。
【００５８】
すなわち、紫外線の作用で発生した活性酸素によりプラスチック基材表面が活性化（改質）され、バインダー液に含まれるシラノール基（Ｓｉ−ＯＨ）と基材表面とが強固に結合される。
【実施例】
【００５９】
以下、本発明を実施例より更に詳細に説明するが、本発明はその要旨を超えない限り以下の実施例に限定されるものではない。以下の諸例における分析方法は次の通りである。
【００６０】
実施例１
＜酸化ケイ素薄膜形成用バインダー液の調製＞
（１）加水分解反応工程： 
２Ｌのジャケット付き反応器に、信越シリコーン社製の商品「ＫＢＭ２２」（ジメチルメトキシシラン含量９９重量％）５０質量部、三菱ケミカル社製商品「シリケートＭＳ５１」（平均多量化度ｎ：７、メチルシリケートオリゴマー含量９９．８重量％）２００質量部、エタノール５００質量部を仕込み、反応上限温度を４０℃に設定し、攪拌条件下、０．００７重量％の塩酸水溶液３３０質量部を１０分かけて滴下した。この時、発熱反応により５〜１０℃反応温度が上昇した。反応温度が５〜１０℃低下するまで撹拌を続行した。なお、２官能の加水分解性シラン化合物中の多量体の割合（「ＫＢＭ２２」と「シリケートＭＳ５１」の合計量に対するシリケートＭＳ５１の割合）は８０重量％である。 
【００６１】
（２）縮合反応工程：
塩酸水溶液滴下後、撹拌条件下、３０分かけて６０℃に昇温し、６０℃で３０分間保持した。その後、室温まで冷却した。
【００６２】
（３）縮合反応停止工程：
冷却後、エタノール１１００質量部を混合し、３０分攪拌することにより、アルコキシシラン組成物（Ａ）２１８０質量部を得た。
【００６３】
＜酸化ケイ素薄膜形成用塗工液の調製＞
前記で得られたアルコキシラン組成物（Ａ）２１８０質量部に、エタノール１２０００質量部を加え、３０分攪拌することにより、アルコキシシラン組成物（Ｂ）１４１８０を得た。
【００６４】
上記で得られたアルコキシシラン組成物（Ｂ）１４１８０質量部に球状非凝集シリカ２０４０質量部（日産化学工業社製の商品「スノーテックスＯ」）を加え、３０分攪拌することにより、酸化ケイ素薄膜形成用塗工液を得た。
【００６５】
＜酸化ケイ素薄膜積層透明体の製造＞
５２×７６ｍｍにカットした厚み５０μｍのポリエチレンテレフタレート（ＰＥＴ）フィルム（三菱ケミカル社製のダイヤホイルＴ６００）に、実施例１で得られた酸化ケイ素薄膜形成用塗工液を滴下し、スピンコーター（ミカサ社製の「ＭＳ−Ａ１５０」）で１２００ｒｐｍ、３０秒コートすることで薄膜を作製した。
【００６６】
その後、溶媒を除去するために、定温恒温送風機（ヤマト科学社製）に入れ、７０℃、１分で乾燥した。次に、大気下で高圧水銀ランプ（アイグラフィックス社製）を用いて、照度１３０ｍＷ／ｃｍ２、積算光量１０００ｍＪ／ｃｍ２の紫外線を照射することで、厚さ１００ｎｍの酸化ケイ素薄膜積層ＰＥＴを得た。
【００６７】
［酸化ケイ素薄膜の屈折率の測定］
上記で得た酸化ケイ素薄膜積層ＰＥＴの屈折率は、フィルメトリクス株式会社製の光干渉式膜厚測定装置Ｆ２０により測定を行った。測定において、ＰＥＴ基板の裏面からの反射を抑える為、裏面にデンカ社製のビニテープ（黒）を貼り測定した。
【００６８】
［密着性試験方法］
ＪＩＳ  Ｋ５６００に準拠して、付着テープとしてニチバン（株）製の工業用２４ｍｍセロテープ（登録商標）を用いて、クロスカット法による付着性試験を行い、密着性を評価した。
すなわち、カッターナイフで５ｍｍ間隔の２５個の碁盤目を作り、セロハンテープを膜表面に貼付け、引き離した後に、膜が剥離せずに残った数を数えて評価した。
なお、酸化ケイ素薄膜は、ガラス質に近い性状であるため、カッターナイフで碁盤目を作る際に亀裂が生じ易く、その正確な密着性試験が困難となるため、ＪＩＳ  Ｋ５６００の碁盤目の間隔は１ｍｍまたは２ｍｍとなっているが、碁盤目の間隔を５ｍｍに変更した。
マス目の合計（２５個）に対する剥がれなかったマス目の数の割合（膜残存率）を求めた。結果を表１に示す。
【００６９】
[耐湿熱性試験]
実施例および比較例で作成した酸化ケイ素薄膜積層ＰＥＴを、温度６０℃、相対湿度９５％の環境に設定した環境試験器内（ＥＳＰＥＣ社製ＳＨ−６４１）に３０分保持し、耐久性評価を行った。密着性の低下状態について上記の密着性試験方法により評価した。結果を表１に示す。
【００７０】
[耐擦傷性試験]
ミルスペックＭＩＬ−ＣＣＣ−Ｃ−４４０に記載のチーズクロスを１００ｇ荷重（３６０ｇ／ｃｍ２）で、得られた酸化ケイ素薄膜表面上を５往復させた。擦傷性の評価は、擦傷試験前後のヘイズ値差（％）により行った。ヘイズ値差が小さいほど耐擦傷性が優れていることを示す。ヘイズ値差０．１％程度は目視では傷を確認できない状態であった。
【００７１】
比較例１：
実施例１において、酸化ケイ素薄膜形成用塗工液の調製工程で使用する使用するシリカを鎖状シリカ（日産化学工業社製の商品「スノーテックスＯＵＰ」）に変更し、これを加え、加水分解工程、縮合反応工程、縮合反応停止工程を行ない、冷却後、エタノール１１００質量部を混合し、３０分撹拌し、その後、酸化ケイ素薄膜形成用塗工液の調製工程で使用した量のエタノール１２０００質量部を加えた以外は、実施例１と同様にして、酸化ケイ素薄膜形成用塗工液を調製した。そして、実施例１と同様にして、厚さ１００ｎｍの酸化ケイ素薄膜積層ＰＥＴを得、酸化ケイ素薄膜の密着性を評価した。結果を表１に示す。
【００７２】
比較例２：  
実施例１において、酸化ケイ素薄膜形成用塗工液の調製工程で使用する使用するシリカを鎖状シリカ（日産化学工業社製の商品「スノーテックスＯＵＰ」）に変更し、０．００７重量％の塩酸水溶液の代わりに同一量の純水を使用した以外は、実施例１と同様にして、酸化ケイ素薄膜形成用塗工液を調製した。そして、実施例１と同様にして、厚さ１００ｎｍの酸化ケイ素薄膜積層ＰＥＴを得、酸化ケイ素薄膜の密着性を評価した。結果を表１に示す。
【００７３】
比較例３：
実施例１において、酸化ケイ素薄膜形成用塗工液の調製工程で使用する使用するシリカを鎖状シリカ（日産化学工業社製の商品「スノーテックスＯＵＰ」）に変更し、「ＫＢＭ２２」５０質量部、「シリケートＭＳ５１」２００質量部を、それぞれ、「ＫＢＭ２２」１５０質量部、「シリケートＭＳ５１」１００質量部に変更した以外は、実施例１と同様にして酸化ケイ素薄膜形成用塗工液を調製した。なお、２官能の加水分解性シラン化合物中の多量体の割合は４０重量％である。そして、実施例１と同様にして、厚さ１００ｎｍの酸化ケイ素薄膜積層ＰＥＴを得、酸化ケイ素薄膜の密着性を評価した。結果を表１に示す。
【００７４】
【表１】
2019025806.tif 000002